(57)【要約】【課題】  本発明の目的は、良好なインクジェット記録適性を有するとともに、擦過による脱落が生じ難いインク受容層強度を有し、耐ブロッキング適性に優れたインクジェット記録用紙を提供することである。【解決手段】  本発明は、基紙の一方の面のみに、無機顔料とバインダーとを含有するインク受容層を備えるインクジェット記録用紙に関し、前記インク受容層には、無機顔料１００質量部に対して３０〜５５質量部のバインダーを含有し、前記バインダー中の１０〜５５質量％がポリビニルアルコールであり、前記ポリビニルアルコールとして、部分けん化型ポリビニルアルコールと完全けん化型ポリビニルアルコールとを質量比で１：２０〜１：３の割合で含み、平均重合度が８００〜１３００であることを特徴とする。【選択図】なし【特許請求の範囲】
【請求項１】
基紙の一方の面のみに、無機顔料とバインダーとを含有するインク受容層を備えるインクジェット記録用紙であって、前記インク受容層には、無機顔料１００質量部に対して３０〜５５質量部のバインダーを含有し、前記バインダー中の１０〜５５質量％がポリビニルアルコールであり、前記ポリビニルアルコールとして、部分けん化型ポリビニルアルコールと完全けん化型ポリビニルアルコールとを質量比で１：２０〜１：３の割合で含み、当該ポリビニルアルコールの平均重合度が８００〜１３００であることを特徴とするインクジェット記録用紙。
【請求項２】
前記基紙が、紙力増強剤を含有していることを特徴とする請求項１に記載のインクジェット記録用紙。
【請求項３】
前記バインダーには、エチレン−酢酸ビニル樹脂エマルジョン、アクリル系樹脂エマルジョン、ウレタン樹脂エマルジョンの群から選択される１種類以上が含まれることを特徴とする請求項１または２に記載のインクジェット記録用紙。
【請求項４】
基紙の一方の面のみに、無機顔料とバインダーとを含有する塗工液を塗工してインク受容層を設けるインクジェット記録用紙の製造方法であって、前記塗工液には、無機顔料１００質量部に対して３０〜５５質量部のバインダーを含有し、前記バインダー中の１０〜５５質量％がポリビニルアルコールであり、前記ポリビニルアルコールとして、部分けん化型ポリビニルアルコールと完全けん化型ポリビニルアルコールとを質量比で１：２０〜１：３の割合で含み、当該ポリビニルアルコールの平均重合度が８００〜１３００であることを特徴とするインクジェット記録用紙の製造方法。
【請求項５】
前記基紙が、紙力増強剤を含有していることを特徴とする請求項４に記載のインクジェット記録用紙の製造方法。
【請求項６】
前記基紙のインク受容層を設ける面とは反対の面に、紙力増強剤を塗布することを特徴とする請求項４または５に記載のインクジェット記録用紙の製造方法。
【請求項７】
前記バインダーには、エチレン−酢酸ビニル樹脂エマルジョン、アクリル系樹脂エマルジョン、ウレタン樹脂エマルジョンの群から選択される１種類以上が含まれることを特徴とする請求項４〜６のいずれか一つに記載のインクジェット記録用紙の製造方法。
【発明の詳細な説明】
【技術分野】
【０００１】
本発明は、インクジェット記録用紙とその製造方法に関する。更に詳しくは、ブロッキングが生じ難く、オフセット印刷におけるブランケット汚れの少ない、水性インクジェットプリンターに供されるインクジェット記録用紙とその製造方法に関する。
【背景技術】
【０００２】
水性インクジェットプリンターに適するインクジェット記録用紙に求められる特性は、インク吸収速度が速い、印字濃度が高い、滲みが少なくドット再現性が良好であることなどが挙げられる。そのため、インクジェット記録用紙は、合成非晶質シリカなどの比表面積の大きい顔料と水溶性バインダーを主成分とするインク吸収性に富んだインク受容層を有している。
【０００３】
インクジェット記録用紙は、巻取の形態かもしくは、平版に断裁し山積みされた形態で倉庫内に保管される。保管状況や包装形態にもよるが、保管中にインクジェット記録用紙同士が貼り付き、ブロッキングを引き起こすことがある。このようなブロッキングが発生すると、印刷機へ供給する際などに給紙不良を引き起こす場合がある。
【０００４】
インクジェット記録用紙のブロッキングを改善する方法として、インク受容層の層厚より３〜６０μｍ大きい平均粒子径を有する顔料を含有させたインクジェット記録媒体（例えば、特許文献１を参照。）、インク受容層中の蛍光染料とバインダー部数を適正の範囲に限定したンクジェット記録媒体（例えば、特許文献２を参照。）が提案されている。
【０００５】
しかしながら、特許文献１及び特許文献２で開示されたインクジェット記録媒体は、インクジェット印刷時に滲みが発生しやすく、必ずしもインクジェット記録適性を満足するものではなかった。
【０００６】
また、インクジェット記録用紙においては、インク受容層を基紙の両面に設ける場合と、片面にのみ設ける場合が有る。インクジェット記録用葉書用紙など支持体の片面にのみインク受容層を設けたインクジェット記録用紙は、インク受容層を設けた面（以降、「表面」と記載することがある）の反対面（以降、「裏面」と記載することがある）にオフセット印刷などによるプレ印刷を行うことも多い。この場合、用紙が印刷機内で搬送される際に、インク受容層が、紙押さえ板や紙押さえロール、搬送ベルト等で擦られる。インク受容層の強度が低い場合、このような擦過により脱落物が生じ、脱落物は最終的にオフセット印刷インキを用紙に転写するためのブランケットへ堆積し、堆積が進むとオフセット印刷に悪影響を及ぼす場合がある。そこで、インク受容層中のバインダーを増すことによりインク受容層の強度を高め、擦過による脱落物の減少を図ることが考えられる。しかし、インク受容層中のバインダーを増加させると前述のブロッキングが発生し易くなる。また、インクジェット記録用紙として必要な特性であるインク吸収性が妨げられ、滲みが発生し易くなる。
【先行技術文献】
【特許文献】
【０００７】
【特許文献１】特開２００２−５９６４０号公報
【特許文献２】特開２００４−２３０７７７号公報
【発明の概要】
【発明が解決しようとする課題】
【０００８】
本発明はこのような問題を鑑みてなされたものであり、本発明の目的は、良好なインクジェット記録適性を有するとともに、擦過による脱落が生じ難いインク受容層強度を有し、耐ブロッキング適性に優れたインクジェット記録用紙およびその製造方法を提供することである。
【課題を解決するための手段】
【０００９】
本発明者らは、インクジェット記録適性とインク受容層強度と耐ブロッキング性とを同時に満足させることについて鋭意検討を重ねた結果、インク受容層中のバインダーの成分と配合量を適正な範囲にすることによって課題を達成できることを見出した。
【００１０】
すなわち、本発明に係るインクジェット記録用紙は、基紙の一方の面のみに、無機顔料とバインダーとを含有するインク受容層を備えるインクジェット記録用紙であって、前記インク受容層には、無機顔料１００質量部に対して３０〜５５質量部のバインダーを含有し、前記バインダーの１０〜５５質量％がポリビニルアルコールであり、前記ポリビニルアルコールは、部分けん化型ポリビニルアルコールと完全けん化型ポリビニルアルコールとを質量比で１：２０〜１：３の割合で含み、平均重合度が８００〜１３００であることを特徴とする。
【００１１】
さらに、本発明は、基紙の一方の面のみに、無機顔料とバインダーとを含有する塗工液を塗工してインク受容層を設けるインクジェット記録用紙の製造方法に関し、前記塗工液には、無機顔料１００質量部に対して３０〜５５質量部のバインダーを含有し、前記バインダー中の１０〜５５質量％がポリビニルアルコールであり、前記ポリビニルアルコールは、部分けん化型ポリビニルアルコールと完全けん化型ポリビニルアルコールとを質量比で１：２０〜１：３の割合で含み、平均重合度が８００〜１３００であることを特徴とするインクジェット記録用紙の製造方法である。
【００１２】
また、本発明においては、前記基紙が、紙力増強剤を含有していてもよい。
【００１３】
また、本発明においては、前記基紙のインク受容層を設ける面とは反対の面に、紙力増強剤を塗布してもよい。
【００１４】
また、本発明においては、前記バインダーには、エチレン−酢酸ビニル樹脂エマルジョン、アクリル系樹脂エマルジョン、ウレタン樹脂エマルジョンの群から選択される１種類以上が含まれてもよい。
【発明の効果】
【００１５】
本発明によれば、インクジェット記録適性とインク受容層強度と耐ブロッキング性とを同時に満足するインクジェット記録用紙を提供することができる。
【発明を実施するための形態】
【００１６】
次に、本発明について実施形態を示して詳細に説明するが、本発明はこれらの記載に限定して解釈されない。本発明の効果を奏する限り、実施形態は種々の変形をしてもよい。
【００１７】
本発明に用いる基紙は、木材パルプを主成分とする。木材パルプとしては、ＬＢＫＰ（広葉樹さらしクラフトパルプ）若しくはＮＢＫＰ（針葉樹さらしクラフトパルプ）などの化学パルプ、ＧＰ（砕木パルプ）、ＰＧＷ（加圧式砕木パルプ）、ＲＭＰ（リファイナーメカニカルパルプ）、ＴＭＰ（サーモメカニカルパルプ）、ＣＴＭＰ（ケミサーモメカニカルパルプ）、ＣＭＰ（ケミメカニカルパルプ）若しくはＣＧＰ（ケミグランドパルプ）などの機械パルプ、ＤＩＰ（脱インキパルプ）などの木材パルプ、又はケナフ、バガス、竹若しくはコットンなどの非木材パルプを用いることが可能である。これらのパルプは、単独又は任意の割合で混合して使用することができる。また、本発明の目的とする効果を損なわない範囲において、合成繊維を更に配合することができる。環境保全の観点から、ＥＣＦ（Ｅｌｅｍｅｎｔａｌ  Ｃｈｌｏｒｉｎｅ  Ｆｒｅｅ）パルプ、ＴＣＦ（Ｔｏｔａｌｌｙ  Ｃｈｌｏｒｉｎｅ  Ｆｒｅｅ）パルプ、ＤＩＰ、植林木から得られるパルプを用いることが好ましい。
【００１８】
木材パルプは、離解機及び叩解機を使用して叩解することにより適切な叩解度（フリーネス）を有するパルプスラリーとする。フリーネスは、３５０〜５８０ｍｌが好ましく、３８０〜５５０ｍｌがより好ましい。３５０ｍｌ未満では透気性が悪化し、インクジェットインクの吸収性が妨げられ、滲み易くなる場合がある。５８０ｍｌを超えると基紙の強度が不足し、裏面のオフセット印刷によるプレ印刷時に紙剥け、粉落ちなどの問題が発生する場合がある。したがって、本発明において使用されるパルプとしては、例えば、パルプ中８０〜１００質量％のＬＢＫＰ（広葉樹さらしクラフトパルプ）を含有する３８０〜５５０ｍｌＣＳＦのＥＣＦパルプなどである。
【００１９】
パルプスラリーには、紙力増強剤を配合することが好ましい。紙力増強剤を配合することによって、インクジェット記録用紙の裏面にオフセット印刷を施した際に、紙剥けや粉落ちが発生するのを抑制することができる。ここで、紙力増強剤としては、従来公知の紙力増強剤を使用することが可能である。例えば、澱粉系紙力増強剤、ポリアクリルアミド系紙力増強剤、ポリビニルアルコール系紙力増強剤、湿潤紙力増強剤などが例示でき、単独又は併用して用いられる。本発明においては、澱粉系紙力増強剤、ポリアクリルアミド系紙力増強剤が好ましい。澱粉系紙力増強剤、ポリアクリルアミド系紙力増強剤は、基紙の透気性を妨げにくいため、インクジェット印刷におけるインクジェットインクの吸収性が良好となる。澱粉系紙力増強剤は、例えば、カチオン化澱粉、両性澱粉、グラフト化澱粉、アルファ化澱粉である。
【００２０】
パルプスラリーへの紙力増強剤の配合量は、パルプの乾燥質量１００質量部に対して、０．２〜２．０質量部であることが好ましい。より好ましくは、０．３〜１．５質量部である。さらに好ましくは０．４〜１．０質量部である。０．２質量部未満では基紙の強度が不足し、裏面のオフセット印刷によるプレ印刷時に紙剥け、粉落ちなどの問題が発生する場合がある。２．０質量部を超えると、抄紙工程に汚れが発生し、紙面に夾雑物、穴などの欠点が発生する場合がある。
【００２１】
また、パルプスラリーへは填料を配合することができる。填料としては、従来公知の填料を使用することが可能であり、例えば、炭酸カルシウム、タルク、カオリン、焼成カオリン、酸化チタン、水酸化アルミニウム、ホワイトカーボンなどが挙げられ、これらを単独または併用して用いることができる。紙中の填料含有量は、パルプの乾燥質量１００質量部に対して、２〜２０質量部であることが好ましい。より好ましくは、３〜１７質量部である。２質量部未満では白色度向上、不透明度向上の効果が得られにくい。２０質量部を超えると基紙の強度が不足し、裏面にオフセット印刷を施した際に、紙剥けや粉落ちが発生する場合がある。
【００２２】
また、パルプスラリーには、内添サイズ剤、嵩高剤、歩留り向上剤、濾水性向上剤、硫酸バンド、カチオン化剤、着色染料、着色顔料、蛍光増白剤、蛍光消色剤などの公知の添加剤を、本発明の目的とする効果を損なわない範囲で適宜添加することが可能である。例えば、サイズ剤としてロジンサイズ剤を、パルプの乾燥質量１００質量部に対して、０．０５〜１．０質量部、また、硫酸バンドを、パルプの乾燥質量１００質量部に対して、０．５〜３．０質量部含有させることができる。
【００２３】
このようにしてパルプスラリーに各種製紙薬品等を添加して調製した紙料を用いて基紙を抄紙する。抄紙は、抄紙機を用いて行うことができる。抄紙機としては、特に限定されるものではなく、長網抄紙機、長網多層抄紙機、円網抄紙機、円網多層抄紙機、長網円網コンビ多層抄紙機、ツインワイヤー抄紙機などの各種装置を用いることができる。抄紙方式は、特に限定されず、酸性抄紙又は中性抄紙のいずれかを選択できる。
【００２４】
基紙の坪量は、特に限定されないが、４０〜５００ｇ／ｍ２であることが好ましく、より好ましくは、５０〜４５０ｇ／ｍ２である。
【００２５】
基紙の片面または両面には、紙力増強剤を塗布することが好ましい。前記基紙のインク受容層を設ける面とは反対の面に、紙力増強剤を塗布してもよい。紙力増強剤を塗布することで基紙の表面強度が向上し、インクジェット記録用紙の裏面にオフセット印刷を施した際に、紙剥けや粉落ちが発生するのを抑制することができる。ここで、紙力増強剤としては、従来公知の紙力増強剤を使用することが可能であり、例えば、澱粉系紙力増強剤、ポリビニルアルコール系紙力増強剤、ポリアクリルアミド系紙力増強剤、ポリアミドエポキシ系紙力増強剤などが例示でき、単独または併用して用いることができる。本発明では、澱粉系紙力増強剤、ポリビニルアルコール系紙力増強剤、ポリアクリルアミド系紙力増強剤が好ましい。基紙への紙力増強剤の塗布量としては、固形分換算で、基紙の片面当り、０．０５〜１．３ｇ／ｍ２であることが好ましい。より好ましくは０．１〜０．５ｇ／ｍ２である。
【００２６】
上記方法で得られた基紙の片面に無機顔料とバインダーとを含有する塗工液を塗工後、乾燥してインク受容層を設ける。インク受容層は単層であっても２層以上を積層させてもよい。
【００２７】
インク受容層用の塗工液に含有させる無機顔料としては、特に限定するものではなく、非晶質シリカ、非晶質アルミナ、軽質炭酸カルシウム、重質炭酸カルシウム、カオリン、焼成クレー、タルク、酸化亜鉛、二酸化チタン、水酸化アルミニウム、硫酸バリウム、珪藻土、擬ベーマイトなどのインクジェット記録用紙の塗工層に汎用される無機顔料を例示でき、これらを単独又は併用して用いることができる。これらの中でも合成非晶質シリカ、合成非晶質アルミナ、水酸化アルミニウムを用いることが好ましい。より好ましくは、合成非晶質シリカと水酸化アルミニウムの併用である。インク吸収性に優れたインク受容層とすることができ、より優れたインクジェット記録適性付与することができる。
【００２８】
また、インク受容層用の塗工液には、バインダーを含有させる。バインダーは無機顔料１００質量部に対して３０〜５５質量部含有させる。好ましくは４０〜５０質量部である。バインダーの含有量が無機顔料１００質量部に対して３０質量部未満となると、インク受容層強度を満足できず、印刷の際に擦過によるインク受容層の脱落が生じやすくなる。一方、５５質量部を超えると、滲みやブロッキングの問題が生じやすくなる。
【００２９】
本発明においては、前記バインダー中の１０〜５５質量％をポリビニルアルコールとする。好ましくは２０〜５０質量％であり、より好ましくは２５〜４０質量％である。１０質量％未満では滲みが生じやすくなる。逆に、５５質量％を超えるとインク受容層強度を満足できず、印刷の際に擦過によるインク受容層の脱落が生じやすくなる。
【００３０】
更に、本発明においては、バインダーとして使用するポリビニルアルコールとして、部分けん化ポリビニルアルコール（以下、部分けん化ＰＶＡと記載することがある）と完全けん化ポリビニルアルコール（以下、完全けん化ＰＶＡと記載することがある）とを併用し、その配合比率を、質量比で、部分けん化ＰＶＡ：完全けん化ＰＶＡ＝１：２０〜１：３の範囲とする。好ましくは１：１５〜１：４の範囲とする。このような範囲で部分けん化ＰＶＡと完全けん化ＰＶＡとを混合して含有させることにより、滲みを抑制しつつインク受容層の強度を向上させることができる。部分けん化ＰＶＡの配合比率が上記範囲より小さくなると、滲みが生じる。逆に、部分けん化ＰＶＡの配合比率が上記範囲より大きくなるとブロッキングの問題が生じる。
【００３１】
本発明における部分けん化ＰＶＡとは、けん化度が８５ｍｏｌ％以上８９ｍｏｌ％未満のポリビニルアルコールを意味し、完全けん化ＰＶＡとは、けん化度が９８ｍｏｌ％以上のポリビニルアルコールを意味する。
【００３２】
さらに、本発明においては、上記のように２種類以上のポリビニルアルコールを配合するが、その平均重合度は相加平均により求める。ここで、バインダーとして使用する２種類以上のポリビニルアルコールの平均重合度を８００〜１３００とする。好ましくは１０００〜１２５０である。このような構成とすることにより、インク受容層がインクを速やかに吸収することができ、滲みを防止することができる。また、インク受容層の強度を向上させるとともに、ブロッキングの発生を抑制する。ポリビニルアルコールの平均重合度が８００未満となると、インク受容層強度を満足できない。逆に１３００を超えると、滲みが生じる。個々のポリビニルアルコールの平均重合度としては、２種類以上のポリビニルアルコールの相加平均による平均重合度が上記の範囲となればよいが、例えば、４００〜２０００である。
【００３３】
本発明においては、インク受容層用の塗工液中に、バインダーとしてポリビニルアルコール以外の水系樹脂（水溶性・水分散）を含有させる。ここで、水系樹脂としては特に限定するものではないが、インク受容層の強度の向上に寄与するものが好ましい。例えば、エチレン−酢酸ビニル樹脂エマルジョン（以下、ＥＶＡと記載することがある）、アクリル系樹脂エマルジョン、ウレタン樹脂エマルジョン、酢酸ビニル樹脂エマルジョン、ポリエステル系樹脂エマルジョン、スチレンブタジエンラテックス、アクリロニトリルブタジエンラテックスが例示でき、単独又は併用して用いる。これらの中でも、ＥＶＡ、アクリル系樹脂エマルジョン、ウレタン樹脂エマルジョンが好ましい。これらのバインダーを使用する場合、上記のバインダーおよびポリビニルアルコールの含有量の範囲を逸脱しなければ良いが、例えば、無機顔料１００質量部に対して、ＥＶＡを１０〜３５質量％、アクリル系樹脂エマルジョンまたはウレタン樹脂エマルジョンについては、３〜１０質量％の量で使用すればよい。
【００３４】
また、インク受容層には、必要に応じて各種助剤、例えば、インク定着剤、消泡剤、分散剤、蛍光増白剤、着色染料、着色顔料、粘度調整剤、防腐剤、耐水化剤、紫外線吸収剤、酸化防止剤、保水剤、架橋剤、ｐＨ調整剤、導電処理剤、内部ゲル化剤、光沢付与剤、金属塩などを適宜配合してもよい。
【００３５】
インク受理層は基紙の一方の面にインク受理層用の塗工液を塗工し、乾燥することによって設けることができる。インク受理層用の塗工液の塗布方法としては、エアーナイフコーター、ロールコーター、バーコーター、ロッドブレードコーター、ショートドェルコーター、カーテンコーター、コンマコーター、ブレードコーター、スプレーコーター、グラビアコーター、ダイスコーター、チャンプレックスコーター、メータリングブレード式のサイズプレスコーター、ゲートロールコーター、シムサイザーなど公知の塗工機の中から適宜選択して、オンマシン又はオフマシンで使用して行うことが出来る。
【００３６】
本発明のインクジェット記録用紙のインク受理層の塗工量は、固形分換算で７〜１３ｇ／ｍ２が好ましい。更に好ましくは８〜１２ｇ／ｍ２である。７ｇ／ｍ２未満では基紙表面を十分に覆うことができない場合があり、インクジェット印刷でのドット再現性、印刷濃度を満足できないおそれがある。１３ｇ／ｍ２を超える場合は、インクジェット受容層の強度が低下し、ブランケットへのインク受容層構成物の堆積の問題が発生する場合が有る。
【００３７】
基紙にインク受理層を設けた後、記録用紙の表面と裏面の平滑性を制御する目的で、本発明の目的とする効果を損なわない範囲で適宜カレンダー処理を行うことが可能である。カレンダー処理装置としては、ハードニップカレンダー、ソフトカレンダー、スーパーカレンダー、メタルベルトカレンダー、ラスタープレスなどが用いられる。
【００３８】
本実施形態に係るインクジェット記録用紙は、インクジェット適性を有し、裏面にオフセット印刷によるプレ印刷用として適している。
【実施例】
【００３９】
次に、実施例を挙げて本発明をより具体的に説明するが、本発明はこれら実施例に限定されるものではない。また、例中の「部」、「％」は、特に断らない限りそれぞれ「質量部」、「質量％」を示す。なお、添加部数は、固形分換算の値である。
【００４０】
（実施例１）
（基紙の作製）
パルプとしてＥＣＦ漂白したＬＢＫＰ１００部をフリーネス５００ｍｌに叩解してパルプスラリーとし、このパルプスラリーに、内添紙力増強剤としてカチオン化澱粉（ネオタック３０Ｔ：日本食品加工社製）１部と、填料としてタルク（タルクＮ８０：日本タルク社製）５部と、サイズ剤としてロジンサイズ剤（サイズパインＥ：荒川化学工業）０．２部、硫酸バンド１部とを添加し、紙料を調製した。この紙料を長網多筒式抄紙機で抄紙して坪量１４７．６ｇ／ｍ２の原紙を作製した。次いで、ゲートロール装置にて、表面紙力増強剤としてリン酸エステル化澱粉（ＭＳ４６００：日本食品化工社製）の１２％液を、両面で乾燥塗布量が２．４ｇ／ｍ２となるように塗布し、乾燥し、坪量１５０．０ｇ／ｍ２の基紙を作製した。
【００４１】
（インク受理層用の塗工液の調製）
顔料として合成非晶質シリカ（ミズカシルＰ−５０：水澤化学工業製）１００部、ｐＨ調整剤としてギ酸０．５部を添加し、コーレス分散機を用いて水分散し、固形分濃度が２０％の顔料スラリーを調整した。この顔料スラリーに、バインダーとして部分けん化ＰＶＡ（ＰＶＡ―２１７：クラレ製  平均重合度１７００）２部、完全けん化ＰＶＡ１（ＰＶＡ−１１７：クラレ製  平均重合度１７００）６部、完全けん化ＰＶＡ２（ＰＶＡ−１０５：クラレ製  平均重合度５００）６部、及びＥＶＡ（ＥＶＡ  ＡＤ−９２：昭和電工製）２８部、ウレタン樹脂エマルジョン（ＪＫ−８７０：明成化学工業製）４部、インク定着剤としてカチオン性樹脂（ＳＲ−１００１：住友化学製）１０部を添加、撹拌し、更に水を加えて、固形分濃度が１８％の塗工液を調整した。
【００４２】
（インクジェット記録用紙の作製）
前記塗工液を塗工量が固形分換算で１２ｇ／ｍ２になるようにエアーナイフコーターを用いて前記基紙の片面に塗工、乾燥した。その後、カレンダー処理としてハードニップカレンダー処理を行い、坪量が１６２．０ｇ／ｍ２のインクジェット記録用紙を作製した。
【００４３】
（実施例２）
実施例１において、部分けん化ＰＶＡ（ＰＶＡ―２１７：クラレ製  平均重合度１７００）の添加量を１部に変更し、完全けん化ＰＶＡ１（ＰＶＡ−１１７：クラレ製  平均重合度１７００）の添加量を７部に変更し、完全けん化ＰＶＡ２（ＰＶＡ−１０５：クラレ製  平均重合度５００）の添加量を８部に変更した以外は、実施例１と同様にしてインクジェット記録用紙を作製した。
【００４４】
（実施例３）
実施例１において、部分けん化ＰＶＡ（ＰＶＡ―２１７：クラレ製  平均重合度１７００）の添加量を３部に変更した以外は、実施例１と同様にしてインクジェット記録用紙を作製した。
【００４５】
（実施例４）
実施例１において、ＥＶＡ（ＥＶＡ  ＡＤ−９２：昭和電工製）の添加量を１２部に変更し、ウレタン樹脂エマルジョン（ＪＫ−８７０：明成化学工業製）の添加量を８部に変更した以外は、実施例１と同様にしてインクジェット記録用紙を作製した。
【００４６】
（実施例５）
実施例１において、ＥＶＡ（ＥＶＡ  ＡＤ−９２：昭和電工製）の添加量を０部（無添加）に変更し、ウレタン樹脂エマルジョン（ＪＫ−８７０：明成化学工業製）の添加量を８部に変更し、更にアクリルシリコン樹脂エマルジョン（アクアブリッド９０８：ダイセルファインケム製）８部を添加した以外は、実施例１と同様にしてインクジェット記録用紙を作製した。
【００４７】
（実施例６）
実施例１において、ＥＶＡ（ＥＶＡ  ＡＤ−９２：昭和電工製）の添加量を１２部に変更し、ウレタン樹脂エマルジョン（ＪＫ−８７０：明成化学工業製）の添加量を０部（無添加）に変更し、更にアクリルシリコン樹脂エマルジョン（アクアブリッド９０８：ダイセルファインケム製）８部を添加した以外は、実施例１と同様にしてインクジェット記録用紙を作製した。
【００４８】
（実施例７）
実施例１において、ＥＶＡ（ＥＶＡ  ＡＤ−９２：昭和電工製）の添加量を３２部に変更し、完全けん化ＰＶＡ１（ＰＶＡ−１１７：クラレ製  平均重合度１７００）の添加量を５部に変更し、完全けん化ＰＶＡ２（ＰＶＡ−１０５：クラレ製  平均重合度５００）の添加量を５部に変更した以外は、実施例１と同様にしてインクジェット記録用紙を作製した。
【００４９】
（比較例１）
実施例１において、ＥＶＡ（ＥＶＡ  ＡＤ−９２：昭和電工製）の添加量を４０部に変更した以外は、実施例１と同様にしてインクジェット記録用紙を作製した。
【００５０】
（比較例２）
実施例１において、部分けん化ＰＶＡ（ＰＶＡ―２１７：クラレ製  平均重合度１７００）の添加量を０部（無添加）に変更し、完全けん化ＰＶＡ１（ＰＶＡ−１１７：クラレ製  平均重合度１７００）の添加量を７部に変更し、完全けん化ＰＶＡ２（ＰＶＡ−１０５：クラレ製  平均重合度５００）の添加量を７部に変更した以外は、実施例１と同様にしてインクジェット記録用紙を作製した。
【００５１】
（比較例３）
実施例１において、部分けん化ＰＶＡ（ＰＶＡ―２１７：クラレ製  平均重合度１７００）の添加量を３．５部に変更し、完全けん化ＰＶＡ１（ＰＶＡ−１１７：クラレ製  平均重合度１７００）の添加量を５部に変更し、完全けん化ＰＶＡ２（ＰＶＡ−１０５：クラレ製  平均重合度５００）の添加量を５部に変更した以外は、実施例１と同様にしてインクジェット記録用紙を作製した。
【００５２】
（比較例４）
実施例１において、完全けん化ＰＶＡ１（ＰＶＡ−１１７：クラレ製  平均重合度１７００）の添加量を８部に変更し、完全けん化ＰＶＡ２（ＰＶＡ−１０５：クラレ製  平均重合度５００）の添加量を４部に変更した以外は、実施例１と同様にしてインクジェット記録用紙を作製した。
【００５３】
（比較例５）
実施例１において、完全けん化ＰＶＡ１（ＰＶＡ−１１７：クラレ製  平均重合度１７００）の添加量を０部（無添加）に変更し、完全けん化ＰＶＡ２（ＰＶＡ−１０５：クラレ製  平均重合度５００）の添加量を１２部に変更した以外は、実施例１と同様にしてインクジェット記録用紙を作製した。
【００５４】
各実施例及び比較例で得られたインクジェット記録用紙について、次に示す評価法に基づいて試験を行った。結果を表１に示す。
【００５５】
（１）インクの滲み評価
以下のインクジェットプリンターを用いて白抜き文字の印字を行い、インクの滲み具合を目視で以下のように評価した。
プリンター：ＥＰ−８０７Ａ（エプソン社製）
◎：滲みが全くなく、良好である（実用レベル）。
○：滲みが僅かに発生するが、良好である（実用レベル）。
△：滲みが多少発生する（実用上下限レベル）。
×：滲みが著しく発生する（実用上不可レベル）。
【００５６】
（２）耐ブロッキング性評価
オフセット印刷機として、三菱重工印刷紙工機械社製「三菱ＤＡＩＹＡ（Ａ倍６色機）」を使用し、インクジェット記録用紙の裏面に、墨インキにて１色印刷を８０００枚／時の印刷速度で４０００枚印刷し、ブロッキングによるフィーダー部での給紙不良回数を評価した。
◎：給紙不良発生無く、良好である（実用レベル）。
○：給紙不良が１回発生（実用レベル）。
△：給紙不良が２回発生（実用下限レべル）。
×：給紙不良が３回以上発生（実用上不可レベル）。
【００５７】
（３）インク受容層強度（擦過性）評価
オフセット印刷機として、三菱重工印刷紙工機械社製「三菱ＤＡＩＹＡ（Ａ倍６色機）」を使用し、インクジェット記録用紙の裏面に、墨インキにて１色印刷を８０００枚／時の印刷速度で４０００枚印刷し、印刷工程内での擦過による塗工層の脱落物がブランケットに付着する程度により評価した。
◎：ブランケットに塗工層の脱落物の転移がほとんど無く、良好である（実用レベル）。
○：ブランケットに塗工層の脱落物の転移が多少あるが、画線部の抜けはほとんど無く、良好である（実用レベル）。
△：ブランケットに塗工層の脱落物の転移があり、画線部の抜けが多少有る（実用上下限レベル）。
×：ブランケットに塗工層の脱落物の転移が多量にあり、画線部の抜けも多い（実用上不可レベル）。
【００５８】
【表１】
2018043352.tif 000002
【００５９】
【表２】
2018043352.tif 000003
【００６０】
表１、２から明らかなように、実施例１〜７で得られたインクジェット記録用紙は、インクの滲み評価、耐ブロッキング性評価、インク受容層強度（擦過性）評価の何れもが実用範囲のものであった。
【００６１】
これに対して比較例１で得られたインクジェット記録用紙は、バインダーの配合量は多すぎるため、インクの滲み評価と耐ブロッキング性評価に劣るものであった。また、比較例２で得られたインクジェット記録用紙は、部分けん化ＰＶＡを配合しなかったため、インクの滲み評価に劣るものであった。また、比較例３で得られたインクジェット記録用紙は、完全けん化ＰＶＡに対する部分けん化ＰＶＡの配合割合が大きすぎるため、耐ブロッキング性評価に劣るものであった。また、比較例４で得られたインクジェット記録用紙は、ポリビニルアルコールの平均重合度が高くなりすぎ、インクの滲み評価に劣るものであった。また、比較例５で得られたインクジェット記録用紙は、ポリビニルアルコールの平均重合度が低くなりすぎ、インク受容層強度（擦過性）評価に劣るものであった。